(57)【特許請求の範囲】
【請求項１】
不飽和基含有ポリエステル系樹脂を含有するプライマー組成物であって、
前記不飽和基含有ポリエステル系樹脂は、主鎖の側鎖にカルボキシル基を有し、主鎖の側鎖及び主鎖の少なくとも一方の分子末端のうちの少なくとも一箇所に不飽和基を有し、
前記不飽和基が、（メタ）アクリロイル基であることを特徴とする、プライマー組成物。
【請求項２】
前記不飽和基含有ポリエステル系樹脂は、前記不飽和基を、主鎖の少なくとも一方の分子末端に有することを特徴とする請求項１に記載のプライマー組成物。
【請求項３】
前記不飽和基含有ポリエステル系樹脂における前記不飽和基の含有量が、０．００５〜３ｍｍｏｌ／ｇであることを特徴とする請求項１又は２に記載のプライマー組成物。
【請求項４】
前記不飽和基含有ポリエステル系樹脂の酸価が、１．５〜１５０ｍｇＫＯＨ／ｇであることを特徴とする請求項１〜３のいずれか１項に記載のプライマー組成物。
【請求項５】
前記不飽和基含有ポリエステル系樹脂の重量平均分子量が、５，０００〜１００，０００であることを特徴とする請求項１〜４のいずれか１項に記載のプライマー組成物。
【請求項６】
前記不飽和基含有ポリエステル系樹脂は、主鎖の少なくとも一方の分子末端に酸無水物構造を有するポリエステル系樹脂（Ａ）と、酸無水物と反応し得る官能基を有する不飽和基含有化合物（Ｂ）と、を反応してなることを特徴とする請求項１〜５のいずれか１項に記載のプライマー組成物。
【請求項７】
前記酸無水物と反応し得る官能基を有する不飽和基含有化合物（Ｂ）が、ポリアルキレングリコールモノ（メタ）アクリレートであることを特徴とする請求項６に記載のプライマー組成物。
【請求項８】
更に、架橋剤を含有することを特徴とする請求項１〜７のいずれか１項に記載のプライマー組成物。
【請求項９】
前記架橋剤が、イソシアネート系化合物及びカルボジイミド系化合物からなる群から選択される少なくとも１種の化合物であることを特徴とする請求項８に記載のプライマー組成物。
【請求項１０】
前記プライマー組成物における、前記不飽和基含有ポリエステル系樹脂の不飽和基の含有量が、０．００３〜１ｍｍｏｌ／ｇであることを特徴とする請求項１〜９のいずれか１項に記載のプライマー組成物。
【請求項１１】
前記不飽和基含有ポリエステル系樹脂と前記架橋剤の含有比率が、不飽和基含有ポリエステル系樹脂の質量／架橋剤の質量として、９９／１〜３０／７０であることを特徴とする請求項８〜１０のいずれか１項に記載のプライマー組成物。
【請求項１２】
請求項１〜１１のいずれか１項に記載のプライマー組成物が、水性溶媒に溶解又は分散されてなることを特徴とする水性液。
【請求項１３】
基材フィルム上に、請求項１〜１１のいずれか１項に記載のプライマー組成物からなるプライマー層を有することを特徴とするプライマー層付き基材フィルム。
【請求項１４】
請求項１３に記載のプライマー層付き基材フィルムのプライマー層上に、プリズム層を有することを特徴とするプリズムシート。
【請求項１５】
前記プリズム層が、無溶剤系活性エネルギー線硬化性樹脂組成物の硬化物であることを特徴とする請求項１４に記載のプリズムシート。
【発明の詳細な説明】
【技術分野】
【０００１】
本発明は、不飽和基含有ポリエステル系樹脂に関し、更に詳しくは、基材フィルム上にプライマー層を形成するための不飽和基含有ポリエステル系樹脂、当該不飽和基含有ポリエステル系樹脂を含有するプライマー組成物、並びに当該プライマー組成物を用いてなる水性液、プライマー層付き基材フィルム及びプリズムシートに関するものである。
【背景技術】
【０００２】
従来から、合成樹脂は寸法安定性、機械的特性、耐熱性、透明性、電気的特性及び耐薬品性等に優れた性質を有するため各種基材用樹脂として広く用いられている。例えば、ポリエステルフィルムは、包装材料、磁気カード、印刷材料等の産業上種々の分野で利用されている。前記ポリエステルフィルムとしては、ポリエチレンテレフタレート（ＰＥＴ）等の熱可塑性ポリエステルや、これらの共重合体に必要に応じて他の樹脂を混合したものを、溶融押出して成形した後、二軸延伸し、熱固定したものが用いられている。このようなポリエステルフィルムは、諸物性に優れている反面、その表面は高度に結晶配向されているため、ポリエステルフィルム上にコーティング層が設けられる場合、そのコーティング層との密着性に乏しいという問題があった。
【０００３】
そのため、ポリエステルフィルムとコーティング層との密着性を向上させるために、フィルム表面に密着性を付与する検討がなされており、例えば、フィルム表面に易接着処理を施したり、各種樹脂からなるプライマー層を設けたりする方法が知られている。
しかしながら、近年、コーティング層を形成するコーティング剤等の組成は多様化しており、その種類によってはプライマー層とコーティング層との密着性が十分でない場合があり、密着性のさらなる向上が求められている。
【０００４】
例えば、コーティング層の一つとしてプリズム層がある。プリズム層の形成方法としては、例えば、活性エネルギー線硬化性樹脂組成物をプリズム型に導入し、プリズム型とポリエステルフィルムとで活性エネルギー線硬化性樹脂組成物を挟み込んだ状態で活性エネルギー線を照射し、樹脂組成物を硬化させ、プリズム型を取り除くことにより、ポリエステルフィルム上に活性エネルギー線硬化性樹脂組成物が硬化してなるプリズム層を形成する方法が挙げられる。このような手法の場合、プリズムパターンが精巧に形成されるためには、無溶剤系の活性エネルギー線硬化性樹脂を使用する必要がある。しかし、無溶剤系の樹脂は、溶剤系の樹脂に比べて、ポリエステルフィルム上に積層されたプライマー層への浸透、膨潤効果が低く、活性エネルギー線硬化性樹脂組成物が硬化してなる層とプライマー層との密着性が不十分となりやすい。
【０００５】
そこで、特許文献１には、フィルムの少なくとも片面に、（メタ）アクリロイル基を含有する樹脂とウレタン樹脂とからなる複合樹脂、及び架橋剤を含有する塗布液から形成された塗布層を有することを特徴とする積層フィルムが開示され、該技術によれば、プリズム層の形成に用いられる、無溶剤型活性エネルギー線硬化性樹脂との密着性に優れるとされている。
【先行技術文献】
【特許文献】
【０００６】
【特許文献１】特開２０１６−６４５１７号公報
【発明の概要】
【発明が解決しようとする課題】
【０００７】
しかしながら、近年、プリズム層の形成に用いられる無溶剤型活性エネルギー線硬化性樹脂の組成は多様化しており、上記特許文献１により提案されたプライマー組成物等においても密着性が必ずしも十分ではなくなってきている。
【０００８】
また、プライマー層付きポリエステルフィルムフィルムは、スリット等により発生したフィルム屑を再溶融しリサイクルするのが一般的であるところ、上記特許文献１のようにウレタン樹脂を使用したものを再溶融しリサイクルすると、リサイクルされたフィルムにウレタン樹脂による黄変や凝集異物等が発生し、品位を損なうという問題が懸念される。
【０００９】
そこで、本発明は、このような背景下において、基材フィルムとコーティング層の双方、特にはポリエステルフィルムと無溶剤系活性エネルギー線硬化性樹脂組成物が硬化してなるプリズム層との密着性に優れるプライマー層を形成するための、ウレタン樹脂を含有しないプライマー組成物及び当該プライマー組成物を形成する不飽和基含有ポリエステル系樹脂を提供することを目的とするものである。
【課題を解決するための手段】
【００１０】
本発明者はかかる事情に鑑み鋭意研究を重ねた結果、主鎖の側鎖にカルボキシル基を有し、主鎖の側鎖及び主鎖の少なくとも一方の分子末端のいずれかに不飽和基を有する不飽和基含有ポリエステル系樹脂を用いることにより、基材フィルムとコーティング層、とりわけ、無溶剤系活性エネルギー線硬化性樹脂組成物が硬化してなるプリズム層の双方との密着性に優れるプライマー層を形成するプライマー組成物が得られることを見出し、本発明を完成した。
【００１１】
すなわち、本発明は、以下の（１）〜（１８）を特徴とする。
（１）主鎖の側鎖にカルボキシル基を有し、主鎖の側鎖及び主鎖の少なくとも一方の分子末端のうちの少なくとも一箇所に不飽和基を有することを特徴とする不飽和基含有ポリエステル系樹脂。
（２）前記不飽和基を、主鎖の少なくとも一方の分子末端に有することを特徴とする（１）に記載の不飽和基含有ポリエステル系樹脂。
（３）前記不飽和基の含有量が、０．００５〜３ｍｍｏｌ／ｇであることを特徴とする（１）又は（２）に記載の不飽和基含有ポリエステル系樹脂。
（４）前記不飽和基が、（メタ）アクリロイル基であることを特徴とする（１）〜（３）のいずれか１つに記載の不飽和基含有ポリエステル系樹脂。
（５）酸価が、１．５〜１５０ｍｇＫＯＨ／ｇであることを特徴とする（１）〜（４）のいずれか１つに記載の不飽和基含有ポリエステル系樹脂。
（６）重量平均分子量が、５，０００〜１００，０００であることを特徴とする（１）〜（５）のいずれか１つに記載の不飽和基含有ポリエステル系樹脂。
（７）主鎖の少なくとも一方の分子末端に酸無水物構造を有するポリエステル系樹脂（Ａ）と、酸無水物と反応し得る官能基を有する不飽和基含有化合物（Ｂ）と、を反応してなることを特徴とする（１）〜（６）のいずれか１つに記載の不飽和基含有ポリエステル系樹脂。
（８）前記酸無水物と反応し得る官能基を有する不飽和基含有化合物（Ｂ）が、ポリアルキレングリコールモノ（メタ）アクリレートであることを特徴とする（７）に記載の不飽和基含有ポリエステル系樹脂。
（９）（１）〜（８）のいずれか１つに記載の不飽和基含有ポリエステル系樹脂が、水性溶媒に溶解又は分散されてなることを特徴とする水性液。
（１０）（１）〜（８）のいずれか１つに記載の不飽和基含有ポリエステル系樹脂を含有することを特徴とするプライマー組成物。
（１１）更に、架橋剤を含有することを特徴とする（１０）に記載のプライマー組成物。
（１２）前記架橋剤が、イソシアネート系化合物及びカルボジイミド系化合物からなる群から選択される少なくとも１種の化合物であることを特徴とする（１１）に記載のプライマー組成物。
（１３）前記プライマー組成物における、前記不飽和基含有ポリエステル系樹脂の不飽和基の含有量が、０．００３〜１ｍｍｏｌ／ｇであることを特徴とする（１０）〜（１２）のいずれか１つに記載のプライマー組成物。
（１４）前記不飽和基含有ポリエステル系樹脂と前記架橋剤の含有比率が、不飽和基含有ポリエステル系樹脂の質量／架橋剤の質量として、９９／１〜３０／７０であることを特徴とする（１１）〜（１３）のいずれか１つに記載のプライマー組成物。
（１５）（１０）〜（１４）のいずれか１つに記載のプライマー組成物が、水性溶媒に溶解又は分散されてなることを特徴とする水性液。
（１６）基材フィルム上に、（１０）〜（１４）のいずれか１つに記載のプライマー組成物からなるプライマー層を有することを特徴とするプライマー層付き基材フィルム。
（１７）（１６）に記載のプライマー層付き基材フィルムのプライマー層上に、プリズム層を有することを特徴とするプリズムシート。
（１８）前記プリズム層が、無溶剤系活性エネルギー線硬化性樹脂組成物の硬化物であることを特徴とする（１７）に記載のプリズムシート。
【発明の効果】
【００１２】
本発明の不飽和基含有ポリエステル系樹脂を含有するプライマー組成物は、基材フィルムとコーティング層の双方との密着性に優れるものであり、特にはポリエステルフィルムと、例えばプリズム層の形成に用いられる無溶剤系活性エネルギー線硬化性樹脂組成物が硬化してなる層との密着性に優れる。
そのため、当該プライマー組成物は、ポリエステルフィルム等のポリエステル系樹脂基材の上にコーティング層、特にはプリズム層を設けるためのプライマーとして好適に用いることができる。
【発明を実施するための形態】
【００１３】
以下本発明を詳細に説明するが、これらは望ましい実施態様の一例を示すものである。
なお、本発明において、「（メタ）アクリロイル基」とは、アクリロイル基又はメタクリロイル基を、「（メタ）アクリレート」とは、アクリレート又はメタクリレートを意味する。
また、本発明において、「カルボン酸」との用語は、カルボン酸塩、カルボン酸無水物、カルボン酸ハロゲン化物、カルボン酸エステル等を含むものである。
また、本発明において、「シート」とは、シート、フィルム、テープを概念的に包含するものである。
【００１４】
［不飽和基含有ポリエステル系樹脂］
本発明の不飽和基含有ポリエステル系樹脂は、主鎖の側鎖にカルボキシル基を有し、主鎖の側鎖及び主鎖の少なくとも一方の分子末端のうちの少なくとも一箇所に不飽和基を有することを特徴とする。
【００１５】
本発明の不飽和基含有ポリエステル系樹脂を後述の架橋剤で反応させることにより、架橋構造が形成される。そして、この架橋構造において、該不飽和基含有ポリエステル系樹脂のポリエステル構造部位の分子運動性は制限される。一方、該不飽和基含有ポリエステル系樹脂の、主鎖の側鎖及び主鎖の少なくとも一方の分子末端のうちの少なくとも一箇所に存在する不飽和基は、立体的及び空間的自由度が比較的高い状態にある。そのため、例えば、本発明のポリエステル系樹脂を、基材フィルムとコーティング層の間に設けるプライマー層を形成するためのプライマー組成物に用いる場合、本発明のポリエステル系樹脂の不飽和基は反応性基としてプライマー層の表面に偏析する。
【００１６】
よって、該プライマー層上に、例えば無溶剤系活性エネルギー線硬化性樹脂組成物が硬化してなるプリズム層をコーティング層として積層した際には、活性エネルギー線照射によるプリズム層の硬化過程において、表面偏析したプライマー層中の不飽和基と、プリズム層中の炭素−炭素二重結合に由来する活性種が層間で反応し、結合して、互いの密着性が高まる。
【００１７】
本発明において、上記不飽和基は、不飽和基含有ポリエステル系樹脂の主鎖の少なくとも一方の分子末端に位置することが好ましい。例えば、上記プライマー層上に、上記プリズム層をコーティング層として積層した際には、詳細な理由は定かでないが、不飽和基が主鎖の分子末端に位置すると、不飽和基の分子運動性がより高くなって、上記プライマー層の表面に偏析しやすくなり、上記プリズム層中の炭素−炭素二重結合と反応しやすくなると考えられる。
【００１８】
本発明の不飽和基含有ポリエステル系樹脂中の不飽和基は、プリズム層等を形成する化合物中に含有する炭素−炭素二重結合と反応しうるものであれば従来公知の官能基を利用することができ、例えば、ビニル基、ビニルエーテル基、ビニルエステル基、（メタ）アクリロイル基等が挙げられる。なかでも、コーティング層とプライマー層の反応性（密着性）の点から（メタ）アクリロイル基が好ましく、アクリロイル基が特に好ましい。
【００１９】
本発明の不飽和基含有ポリエステル系樹脂の不飽和基の含有量は、０．００５〜３ｍｍｏｌ／ｇが好ましく、特には０．０１〜１ｍｍｏｌ／ｇ、殊には０．０３〜０．８ｍｍｏｌ／ｇ、更には０．０５〜０．４ｍｍｏｌ／ｇが好ましい。かかる含有量が低すぎると、プリズム層との反応点不足で充分な密着性が得られなくなる傾向があり、かかる含有量が多すぎると、不飽和基含有ポリエステル系樹脂の分子量低下、塗膜強度低下により密着性が低下する傾向がある。
【００２０】
なお、本発明の不飽和基含有ポリエステル系樹脂の不飽和基の含有量は、下記式（Ｉ）により求めることができる。
不飽和基の含有量（ｍｍｏｌ／ｇ）＝（Ｐ１ｍ×Ｐ１ｎ）／（Ｐ１ｍｗ×Ｓ１）・・・式（Ｉ）
式（Ｉ）中、Ｐ１ｍは不飽和基含有化合物の質量（ｍｇ）、Ｐ１ｎは不飽和基含有化合物の１分子当たりの不飽和基数、Ｐ１ｍｗは不飽和基含有化合物の分子量（ｇ／ｍｏｌ）、Ｓ１は不飽和基含有ポリエステル系樹脂の固形分質量（ｇ）である。
【００２１】
本発明の不飽和基含有ポリエステル系樹脂の酸価は、１．５〜１５０ｍｇＫＯＨ／ｇが好ましく、特には４〜１００ｍｇＫＯＨ／ｇ、殊には１０〜７０ｍｇＫＯＨ／ｇ、更には１５〜４０ｍｇＫＯＨ／ｇが好ましい。酸価が低すぎると、水分散が困難となったり、架橋剤との架橋不足により密着性、耐湿熱性が低下したりする傾向がある。一方、酸価が高すぎると耐水性が低下する傾向がある。
【００２２】
なお、本発明における酸価とは、不飽和基含有ポリエステル系樹脂中におけるカルボキシル基の含有量に起因するものである。また、本発明で言うカルボキシル基とは、カルボキシル基が塩基性化合物により中和されたカルボキシラートイオン状態のものも含む。また、酸価は、ＪＩＳ  Ｋ００７０に基づき中和滴定により求められるものである。
【００２３】
本発明の不飽和基含有ポリエステル系樹脂の重量平均分子量は、５，０００〜１００，０００が好ましく、特には６，０００〜５０，０００、殊には８，０００〜４０，０００、更には１３，０００〜３０，０００が好ましい。重量平均分子量が低すぎると、密着性、耐湿熱性が低下する傾向があり、重量平均分子量が高すぎると、密着性、水分散性が低下する傾向がある。
【００２４】
なお、重量平均分子量は、標準ポリスチレン分子量換算による重量平均分子量であり、高速液体クロマトグラフィー（東ソー社製、「ＨＬＣ−８３２０ＧＰＣ」）に、カラム：ＴＳＫｇｅｌ  ＳｕｐｅｒＭｕｌｔｉｐｏｒｅ  ＨＺ−Ｍ（排除限界分子量：２×１０６、理論段数：１６，０００段／本、充填剤材質：スチレン−ジビニルベンゼン共重合体、充填剤粒径：４μｍ）の２本直列を用いることにより測定されるものである。
【００２５】
本発明の不飽和基含有ポリエステル系樹脂は、例えば、主鎖の少なくとも一方の分子末端に酸無水物構造を有するポリエステル系樹脂（Ａ）（以下、「ポリエステル系樹脂（Ａ）」と記載することがある。）と、酸無水物と反応し得る官能基を有する不飽和基含有化合物（Ｂ）（以下、「不飽和基含有化合物（Ｂ）」と記載することがある。）と、を反応して得ることができる。
【００２６】
＜主鎖の少なくとも一方の分子末端に酸無水物構造を有するポリエステル系樹脂（Ａ）＞
ポリエステル系樹脂（Ａ）は、多価カルボン酸成分（ａ１）とポリオール成分（ａ２）を共重合して得ることができる。
【００２７】
〔多価カルボン酸成分（ａ１）〕
多価カルボン酸成分（ａ１）は、二価以上の多価カルボン酸であればよく、少なくとも二価カルボン酸を含むことが好ましい。
【００２８】
二価カルボン酸としては、例えば、テレフタル酸、イソフタル酸、ベンジルマロン酸、ジフェン酸、４，４′−オキシジ安息香酸、ナフタレンジカルボン酸、５−スルホイソフタル酸ジメチルナトリウム等の芳香族ジカルボン酸；
マロン酸、ジメチルマロン酸、コハク酸、グルタル酸、アジピン酸、トリメチルアジピン酸、ピメリン酸、２，２−ジメチルグルタル酸、アゼライン酸、セバシン酸、フマル酸、マレイン酸、イタコン酸、チオジプロピオン酸、ジグリコール酸等の脂肪族ジカルボン酸；
１，３−シクロペンタンジカルボン酸、１，２−シクロヘキサンジカルボン酸、１，３−シクロペンタンジカルボン酸、１，４−シクロヘキサンジカルボン酸、２，５−ノルボルナンジカルボン酸、アダマンタンジカルボン酸等の脂環族ジカルボン酸；
等が挙げられる。
これらは、単独で、もしくは２種以上併せて用いられる。
【００２９】
これらの中でも、プライマー層のコーティング層との密着性、水性溶媒に溶解又は分散した際の水性液の安定性の点で、芳香族ジカルボン酸及び脂環族ジカルボン酸のうちの少なくとも１つを主成分として用いることが好ましく、特には密着性に優れる点から、芳香族ジカルボン酸を主成分として用いることが好ましく、更にはイソフタル酸を主成分として用いることが好ましい。
【００３０】
ここで、主成分とは、多価カルボン酸成分（ａ１）全体に対して、通常５０モル％以上、好ましくは６０モル％以上、より好ましくは７０モル％以上含有することを意味する。
【００３１】
二価カルボン酸の含有割合は、多価カルボン酸成分（ａ１）全体に対して、７０〜９７モル％であることが好ましく、特には８０〜９７モル％、更には８５〜９６モル％、殊には９０〜９５モル％であることが好ましい。かかる含有割合が低すぎると、耐湿熱性が低下したり、製造工程中にゲル化したりする傾向があり、かかる含有割合が高すぎると、水分散化が困難となる傾向がある。
【００３２】
本発明においては、ポリエステル系樹脂（Ａ）中に分岐点を増やす目的で、三価以上の多価カルボン酸を用いることができる。三価以上の多価カルボン酸としては、例えば、トリメリット酸、ピロメリット酸、アダマンタントリカルボン酸、トリメシン酸等を挙げることができる。
【００３３】
本発明においては、ポリエステル系樹脂（Ａ）は、ポリエステル系樹脂（Ａ）中に不飽和基含有化合物（Ｂ）、好ましくは（メタ）アクリレート系化合物の反応点及び後述の架橋剤との反応点を形成する機能、鎖延長剤としての機能、並びに親水性付与剤としての機能を有する点で、多価カルボン酸成分（ａ１）として、カルボン酸無水物構造を２つ以上有するカルボン酸無水物（ａ１１）（以下、「カルボン酸無水物（ａ１１）」と記載することがある。）を含有することが好ましい。
【００３４】
カルボン酸無水物（ａ１１）としては、少なくとも２つのカルボン酸無水物構造を有するものであればよい。
【００３５】
カルボン酸無水物（ａ１１）の具体例としては、例えば、
１，２，４，５−ベンゼンテトラカルボン酸二無水物（無水ピロメリット酸）、３，３′，４，４′−ベンゾフェノンテトラカルボン酸二無水物、４，４−オキシジフタル酸二無水物、２，３，６，７−ナフタレンテトラカルボン酸二無水物、１，２，５，６−ナフタレンテトラカルボン酸二無水物、エチレングリコールビストリメリテート二無水物、２，２′，３，３′−ジフェニルテトラカルボン酸二無水物、２，２′，３，３′−ジフェニルスルホンテトラカルボン酸無水物、チオフェン−２，３，４，５−テトラカルボン酸二無水物等の芳香族カルボン酸無水物；
１，２，３，４−シクロブタンテトラカルボン酸二無水物、５−（２，５ジオキソテトラヒドロフリル）−３−メチル−３−シクロヘキセン−１，２−ジカルボン酸無水物、５−（２，５−ジオキソテトラヒドロフリル）−３−シクロヘキセン−１，２−ジカルボン酸無水物、シクロペンタンテトラカルボン酸二無水物等の脂環族カルボン酸無水物；
エチレンテトラカルボン酸二無水物、１，２，３，４−ブタンテトラカルボン酸二無水物、１，２，３，４−ペンタンテトラカルボン酸二無水物等の脂肪族カルボン酸無水物；
等が挙げられる。
これらは単独で、もしくは２種以上を併せて用いることができる。
【００３６】
これらの中でも、樹脂製造時にゲル化を招きにくい点から、テトラカルボン酸二無水物が好ましく、中でも、コーティング層とプライマー層の密着性の点から芳香族テトラカルボン酸二無水物が好ましく、更には１，２，４，５−ベンゼンテトラカルボン酸二無水物（無水ピロメリット酸）が好ましい。
【００３７】
多価カルボン酸成分（ａ１）におけるカルボン酸無水物（ａ１１）の含有割合は、多価カルボン酸成分（ａ１）全体に対して、２〜３０モル％であることが好ましく、特には３〜２０モル％、更には４〜１５モル％、殊には５〜１０モル％であることが好ましい。かかる含有割合が低すぎると、生成されたポリエステル系樹脂を水性溶媒に分散させる際の水分散化が困難となったり、架橋剤との架橋点が不足し密着性、耐湿熱性が低下したりする傾向がある。かかる含有割合が高すぎると、製造工程中にゲル化したり、親水性が高くなるため耐湿熱性が低下したり、分子量が上がりにくくなるためコーティング層との密着性が低下したり、架橋剤配合時に架橋密度が高くなりすぎるためコーティング層との密着性が低下したりする傾向がある。
【００３８】
〔ポリオール成分（ａ２）〕
ポリオール成分（ａ２）としては、例えば、直鎖構造の脂肪族ジオール、その他の二価アルコール、三価以上の多価アルコール等が挙げられる。
【００３９】
直鎖構造の脂肪族ジオールとしては、例えば、エチレングリコール、ジエチレングリコール、トリエチレングリコール、１，３−プロパンジオール、１，４−ブタンジオール、１，５−ペンタンジオール、１，６−ヘキサンジオール、１，９−ノナンジオール、１，１０−デカンジオール、１，１２−ドデカンジオール、ポリエチレングリコール、ポリテトラメチレングリコール等が挙げられる。
【００４０】
その他の二価アルコールとしては、例えば、プロピレングリコール、ジプロピレングリコール、２，４−ジメチル−２−エチルヘキサン−１，３−ジオール、２−メチル−１，３−プロパンジオール、２，２−ジメチル−１，３−プロパンジオール（ネオペンチルグリコール）、２−エチル−２−ブチル−１，３−プロパンジオール、２−エチル−２−イソブチル−１，３−プロパンジオール、１，３−ブタンジオール、３−メチル−１，５−ペンタンジオール、２，２，４−トリメチル−１，６−ヘキサンジオール等の分岐構造を有する脂肪族ジオール；
１，２−シクロヘキサンジメタノール、１，３−シクロヘキサンジメタノール、１，４−シクロヘキサンジメタノール、スピログリコール、トリシクロデカンジメタノール、アダマンタンジオール、２，２，４，４−テトラメチル−１，３−シクロブタンジオール等の脂環族ジオール；
４，４′−チオジフェノール、４，４′−メチレンジフェノール、ビスフェノールＳ，ビスフェノールＡ、ビスフェノールフルオレン、４，４′−ジヒドロキシビフェニル、ｏ−，ｍ−及びｐ−ジヒドロキシベンゼン、２，５−ナフタレンジオール、ｐ−キシレンジオール等の芳香族ジオール；
及びこれらのエチレンオキサイド、プロピレンオキサイド付加体；
等が挙げられる。
【００４１】
三価以上の多価アルコールとしては、例えば、ペンタエリスリトール、ジペンタエリスリトール、トリペンタエリスリトール、グリセリン、トリメチロールプロパン、トリメチロールエタン、１，３，６−ヘキサントリオール、アダマンタントリオール等が挙げられる。
【００４２】
これらの中でも、コーティング層とプライマー層の密着性の点で、直鎖構造の脂肪族ジオールを用いることが好ましく、さらには、適度な柔軟性を有し密着性に優れる点で、エチレングリコールを除く直鎖構造の脂肪族ジオールを用いることが好ましく、特には、ジエチレングリコール、１，４−ブタンジオール、１，５−ペンタンジオール、１，６−ヘキサンジオールを用いることが好ましく、殊に、樹脂の結晶化度が下がり、より密着性に優れる点でジエチレングリコールを用いることが好ましい。
【００４３】
また、水性溶媒に溶解又は分散した際の水性液の安定性の点からは、直鎖構造の脂肪族ジオールとそれ以外のポリオール成分を併用することが好ましく、さらには、コーティング層とプライマー層の密着性の点からは、直鎖構造の脂肪族ジオールと分岐構造を有する脂肪族ポリオールを併用することが好ましく、特に、分岐構造を有する脂肪族ポリオールとして、ネオペンチルグリコール、２−メチル−１，３−プロパンジオール、ブチルエチルプロパンジオールを用いることが好ましく、殊にネオペンチルグリコールを用いることが好ましい。
【００４４】
直鎖構造の脂肪族ジオールとそれ以外のポリオール成分を併用する場合、直鎖構造の脂肪族ジオールとそれ以外のポリオール成分の使用割合（モル比）は、直鎖構造の脂肪族ジオール／それ以外のポリオール成分として、９８／２〜５０／５０が好ましく、９５／５〜６０／４０がさらに好ましく、９０／１０〜７０／３０が特に好ましい。
直鎖構造の脂肪族ジオール以外のポリオール成分が多すぎると、密着性が低下する傾向があり、少なすぎると水性液の安定性が低下する傾向がある。
【００４５】
〔ポリエステル系樹脂（Ａ）の製造方法〕
ポリエステル系樹脂（Ａ）は、上記多価カルボン酸成分（ａ１）及びポリオール成分（ａ２）を含む共重合成分を共重合して得ることができ、例えば、カルボン酸無水物（ａ１１）を除く多価カルボン酸成分（ａ１）、ポリオール成分（ａ２）を共重合して得られる水酸基含有プレポリマーに、カルボン酸無水物（ａ１１）を反応させる方法により製造することができる。
【００４６】
まず、所定量の、カルボン酸無水物（ａ１１）を除く多価カルボン酸成分（ａ１）、ポリオール成分（ａ２）を無溶媒で混合する。このとき、カルボン酸無水物（ａ１１）を除く多価カルボン酸成分（ａ１）とポリオール成分（ａ２）との混合比率（モル比）は、多価カルボン酸成分（ａ１）１モルに対してポリオール成分（ａ２）を１．０２〜１．３モルとすることが好ましく、更には１．０３〜１．２モル、特には１．０４〜１．１モルとすることが好ましい。
【００４７】
この混合物を適宜の反応器に仕込み、通常１７０〜２７０℃に加熱することにより、副生成物である水又はメタノールを留去しながら、エステル化反応又はエステル交換反応を進行させて、水酸基含有プレポリマーを生成する。
【００４８】
更に、上記水酸基含有プレポリマーに、カルボン酸無水物（ａ１１）を用いた開環付加反応によって、主鎖の少なくとも一方の分子末端に酸無水物構造を有するポリエステル系樹脂（Ａ）を得ることができる。
【００４９】
上記水酸基含有プレポリマーに、カルボン酸無水物（ａ１１）を反応させるに際しては、〔１〕水酸基含有プレポリマーの水酸基とカルボン酸無水物（ａ１１）のモル比（カルボン酸無水物（ａ１１）のモル数／該水酸基のモル数）が、１以上の場合には、水酸基含有プレポリマーの末端にカルボン酸無水物（ａ１１）が反応し、水酸基含有プレポリマーは末端に酸無水物構造を有することとなる。
【００５０】
〔２〕上記モル比が０より大きく１未満であっても、水酸基含有プレポリマーの水酸基とカルボン酸無水物（ａ１１）の酸無水物基のモル比（該酸無水物基のモル数／該水酸基のモル数）が１より大きい場合は、水酸基含有プレポリマーが鎖延長されつつ、その末端に無水物構造を有することとなる。
本発明においては、上記〔２〕の場合が、本発明の不飽和基含有ポリエステル系樹脂の重量平均分子量を上述した好適な範囲にしやすく、コーティング層とプライマー層の密着性がより高くなる傾向があるため、好ましい。
【００５１】
また、上記水酸基含有プレポリマーに、カルボン酸無水物（ａ１１）を反応させるに際して、触媒を使用しない場合は通常２３０℃以下、好ましくは１５０〜２１０℃、特に好ましくは１６０〜１９０℃で反応させることができ、触媒を使用する場合は室温〜１００℃、好ましくは４０〜９０℃で反応させることができる。
【００５２】
触媒は特に限定されないが、アミン系触媒が好ましく、乾燥過程で揮発しやすいことからトリエチルアミンが特に好ましい。
【００５３】
また、適宜、エステル化触媒、エステル交換触媒、その他重合触媒等を配合することができ、例えば、エステル化触媒としてテトラブトキシチタンを用いることができる。また、その他の安定剤等の種々の添加剤を用いてもよい。
【００５４】
上記反応に際して溶剤は必ずしも必要ではないが、上記温度における反応物の粘度が高過ぎる場合には、撹拌し易くするために適宜適当な溶剤を使用することができる。
【００５５】
かかる溶剤としては、例えば、アセトン、メチルエチルケトン、メチルイソブチルケトン等のケトン系溶剤、ベンゼン、トルエン、キシレン、メシチレン、プソイドクメン等の芳香族系溶剤、ジメチルホルムアミド、ジメチルアセトアミド等のアミド系溶剤等が挙げられる。なお、エステル系溶剤及びアルコール系溶剤等、ポリエステル系樹脂と反応する恐れのある溶剤は使用しないことが好ましい。
かくして、上述の方法によりポリエステル系樹脂（Ａ）が得られる。
【００５６】
ポリエステル系樹脂（Ａ）は、主鎖の側鎖にカルボキシル基を有することが必要であり、該カルボキシル基は、カルボン酸無水物（ａ１１）、好ましくはピロメリット酸由来のものであることが好ましい。
【００５７】
＜酸無水物と反応し得る官能基を有する不飽和基含有化合物（Ｂ）＞
不飽和基含有化合物（Ｂ）は、酸無水物と反応し得る官能基を有する。不飽和基含有化合物（Ｂ）は、分子内に１つの不飽和基を含有する単官能化合物でも、分子内に２以上の不飽和基を含有する多官能化合物でもよい。とりわけ、本発明においては、不飽和基含有化合物（Ｂ）は、コーティング層との密着性の点で、（メタ）アクリロイル基含有化合物であることが好ましい。
【００５８】
酸無水物と反応し得る官能基としては、従来公知のものを利用することができ、例えば、水酸基、アミノ基、メルカプト基、エポキシ基等が挙げられる。中でも、色相及び臭気の観点から、水酸基、エポキシ基が好ましく、反応性の点から水酸基が特に好ましい。
【００５９】
上記単官能化合物としては、単官能（メタ）アクリレートが好ましい。単官能（メタ）アクリレートとしては、例えば、ポリアルキレングリコールモノ（メタ）アクリレート、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、エチレングリコール−プロピレングリコール・ブロックコポリマーモノ（メタ）アクリレート、エチレングリコール−テトラメチレングリコールコポリマーモノ（メタ）アクリレート、カプロラクトン変性モノ（メタ）アクリレート、グリシジル（メタ）アクリレート、４−ヒドロキシブチル（メタ）アクリレートグリシジルエーテル等が挙げられる。
【００６０】
上記多官能化合物としては、多官能（メタ）アクリレートが好ましい。多官能（メタ）アクリレートとしては、例えば、トリメチロールプロパンジ（メタ）アクリレート、ペンタエリスリトールトリ（メタ）アクリレート、ジペンタエリスリトールペンタ（メタ）アクリレート等が挙げられる。また、その他、両末端水酸基含有ポリブタジエンや、末端不飽和基と酸無水物基と反応し得る官能基有するポリマー、オリゴマー等が挙げられる。
【００６１】
これらの中でも、不飽和基含有化合物（Ｂ）としては、コーティング層とプライマー層の密着性の観点から、（メタ）アクリロイル基を有するものが好ましく、特には（メタ）アクリロイル基及びポリオキシアルキレン基を有するものが好ましく、殊にはアクリロイル基及びポリオキシアルキレン基を有するものが好ましく、更にはポリアルキレングリコールモノアクリレートがより好ましい。
【００６２】
ポリアルキレングリコールモノアクリレートとしては、例えば、ポリエチレングリコールモノアクリレート、ポリプロピレングリコールモノアクリレート、ポリブチレングリコールモノアクリレート等が挙げられ、酸無水物基との反応性の観点から１級の水酸基を有するもの（ポリエチレングリコールモノアクリレート、ポリブチレングリコールモノアクリレート）が好ましく、コーティング層とプライマー層の密着性の観点から、ポリエチレングリコールモノアクリレートがより好ましい。
【００６３】
＜本発明の不飽和基含有ポリエステル系樹脂の製造方法＞
本発明の不飽和基含有ポリエステル系樹脂は、上述のとおり、例えば、ポリエステル系樹脂（Ａ）と不飽和基含有化合物（Ｂ）を反応して得ることができる。
【００６４】
具体的には、例えば、ポリエステル系樹脂（Ａ）及び不飽和基含有化合物（Ｂ）を溶媒中、触媒存在下、通常室温〜１００℃、好ましくは４０〜９０℃及び通常０．５〜１０時間、好ましくは１〜５時間の条件下で混合することによって、ポリエステル系樹脂（Ａ）中の酸無水物基と、不飽和基含有化合物（Ｂ）中の酸無水物基と反応し得る官能基を反応させることができる。
触媒は特に限定されないが、アミン系触媒が好ましく、乾燥過程で揮発しやすいことからトリエチルアミンが特に好ましい。
【００６５】
ポリエステル系樹脂（Ａ）中の酸無水物基と、不飽和基含有化合物（Ｂ）中の酸無水物基と反応し得る官能基の反応によって、該酸無水物基が開環して、ポリエステル系樹脂（Ａ）の側鎖にカルボキシル基が付与されると同時に、ポリエステル系樹脂（Ａ）に不飽和基含有化合物（Ｂ）を付加することができる。すなわち、ポリエステル系樹脂（Ａ）に不飽和基を導入することができる。
【００６６】
このとき、ポリエステル系樹脂（Ａ）中の酸無水物基及び不飽和基含有化合物（Ｂ）中の酸無水物と反応し得る官能基のモル比は、反応性の観点から、ポリエステル系樹脂（Ａ）中の酸無水物基１モルに対して不飽和基含有化合物（Ｂ）中の酸無水物と反応し得る官能基を０．８〜１．２モルとすることが好ましく、０．９〜１．１モルとすることが更に好ましく、０．９５〜１．０５とすることが特に好ましい。
【００６７】
かくして、主鎖の側鎖にカルボキシル基を有し、主鎖の側鎖及び主鎖の少なくとも一方の分子末端のうちの少なくとも一箇所に不飽和基を有する不飽和基含有ポリエステル系樹脂を得ることができる。
【００６８】
なお、本発明の不飽和基含有ポリエステル系樹脂には、必要に応じて、ヒンダードフェノール系等の酸化防止剤、熱安定剤、ガラス繊維、無機・有機充填剤、色料、難燃剤、軟化剤、分散剤、湿潤剤、乳化剤、ゲル化剤、消泡剤、他の熱可塑性樹脂等を、本発明の効果を損なわない程度に配合することができる。
【００６９】
［プライマー組成物］
上記のようにして得られた本発明の不飽和基含有ポリエステル系樹脂を含有することにより、本発明のプライマー組成物を得ることができる。本発明のプライマー組成物は、好ましくは更に架橋剤を含有する。
【００７０】
＜架橋剤＞
本発明で用いる架橋剤は、本発明の不飽和基含有ポリエステル系樹脂中のカルボキシル基と架橋反応を起こすものであればよく、例えば、イソシアネート系化合物、オキサゾリン系化合物、エポキシ系化合物、カルボジイミド系化合物、アミン系化合物、金属系化合物、アジリジン系化合物、ヒドラジン系化合物、ヒドラジド系化合物及びメラミン系化合物等が挙げられる。
【００７１】
イソシアネート系化合物としては、官能基としてイソシアネート基を分子内に少なくとも２個以上含有するものであればよく、例えば、日本ポリウレタン社製の「アクアネート１１０」、「アクアネート２１０」、第一工業製薬社製の「エラストロンＢＮ−２７」、「エラストロンＢＮ−７７」、明成化学工業社製の「メイカネートＴＰ−１０」、「ＳＵ−２６８Ａ」、Ｂａｘｅｎｄｅｎ  Ｃｈｅｍｉｃａｌ  Ｌｉｍｉｔｅｄ社製の「Ｔｒｉｘｅｎｅ  ａｑｕａ  ＢＩ２００」、「Ｔｒｉｘｅｎｅ  ａｑｕａ  ＢＩ２２０」等が挙げられる。
【００７２】
中でも、紫外線による黄変を避けるために、芳香族イソシアネート系化合物よりも脂肪族イソシアネート系化合物又は脂環族イソシアネート系化合物がより好ましい。
また、安定性の点からは官能基ブロックタイプのものが好ましく、「ＳＵ−２６８Ａ」、「Ｔｒｉｘｅｎｅ  ａｑｕａ  ＢＩ２２０」等が好適である。
【００７３】
オキサゾリン系化合物としては、例えば、２位の炭素位置に不飽和炭素−炭素結合をもつ置換基を有する付加重合性２−オキサゾリン（例えば、２−イソプロペニル−２−オキサゾリン）と他の不飽和単量体との共重合体等が挙げられ、市販品として、例えば、日本触媒社製の「エポクロスＷＳ−５００」、「エポクロスＷＳ−７００」、「エポクロスＫ−２０１０Ｅ」、「エポクロスＫ−２０２０Ｅ」、「エポクロスＫ−２０３０Ｅ」等が挙げられる。
【００７４】
エポキシ系化合物としては、例えば、ビスフェノールＡ・エピクロルヒドリン型のエポキシ樹脂、ソルビトールポリグリシジルエーテル（例えば、ナガセケムテックス社製の「デナコールＥＸ−６１１」、「デナコールＥＸ−６１２」、「デナコールＥＸ−６１４」、「デナコールＥＸ−６１４Ｂ」、「デナコールＥＸ−６２２」等）、ポリグリセロールポリグリシジルエーテル（例えば、ナガセケムテックス社製の「デナコールＥＸ−５１２」、「デナコールＥＸ−５２１」等）、ペンタエリスリトールポリグリシジルエーテル（例えば、ナガセケムテックス社製の「デナコールＥＸ−４１１」等）、ジグリセロールポリグリシジルエーテル（例えば、ナガセケムテックス社製の「デナコールＥＸ−４２１」等）、グリセロールポリグリシジルエーテル（例えば、ナガセケムテックス社製の「デナコールＥＸ−３１３」、「デナコールＥＸ−３１４」等）、トリメチロールプロパンポリグリシジルエーテル（例えば、ナガセケムテックス社製の「デナコールＥＸ−３２１」等）、レゾルシノールジグリシジルエーテル（例えば、ナガセケムテックス社製の「デナコールＥＸ−２０１」等）、ネオペンチルグリコールジグリシジルエーテル（例えば、ナガセケムテックス社製の「デナコールＥＸ−２１１」等）、１，６−ヘキサンジオールジグリシジルエーテル（例えば、ナガセケムテックス社製の「デナコールＥＸ−２１２」等）、ヒドロゲネイティッドビスフェノールＡジグリシジルエーテル（例えば、ナガセケムテックス社製の「デナコールＥＸ−２５２」等）、エチレングリコールジグリシジルエーテル（例えば、ナガセケムテックス社製の「デナコールＥＸ−８１０」、「デナコールＥＸ−８１１」等）、ジエチレングリコールジグリシジルエーテル（例えば、ナガセケムテックス社製の「デナコールＥＸ−８５０」、「デナコールＥＸ−８５１」等）、ポリエチレングリコールジグリシジルエーテル（例えば、ナガセケムテックス社製の「デナコールＥＸ−８２１」、「デナコールＥＸ−８３０」、「デナコールＥＸ−８３２」、「デナコールＥＸ−８４１」、「デナコールＥＸ−８６１」等）、プロピレングリコールジグリシジルエーテル（例えば、ナガセケムテックス社製の「デナコールＥＸ−９１１」等）、ポリプロピレングリコールジグリシジルエーテル（例えば、ナガセケムテックス社製の「デナコールＥＸ−９４１」、「デナコールＥＸ−９２０」、「デナコールＥＸ−９３１」等が挙げられる。中でも、水性タイプのものが好適であり、特に、エチレングリコールジグリシジルエーテル、ジエチレングリコールジグリシジルエーテル等の２官能で直鎖構造のものがコーティング層とプライマー層の密着性の点から好適である。
【００７５】
カルボジイミド系化合物としては、官能基としてカルボジイミド基、又はその互変異性の関係にあるシアナミド基を分子内に少なくとも２個以上含有するものであればよく、例えば、日清紡ケミカル社製の「カルボジライトＶ−０２」、「カルボジライトＶ−０２−Ｌ２」、「カルボジライトＳＶ−０２」、「カルボジライトＶ−０４」、「カルボジライトＶ−１０」、「カルボジライトＥ−０３Ａ」、「カルボジライトＥ−０２」、「カルボジライトＥ−０４」等が挙げられる。中でも、コーティング層とプライマー層の密着性の点から、キシリレン骨格、トリレン骨格、ジフェニルメタン骨格、テトラメチルキシリレン骨格等の芳香族基を有するものが好ましく、特には「カルボジライトＶ−０４」、「カルボジライトＥ−０４」等が好適である。
【００７６】
アミン系化合物としては、例えば、ヘキサメチレンジアミン、トリエタノールアミン等が挙げられる。
【００７７】
金属系化合物としては、例えば、テトラエチルチタネート、テトラエチルジルコネート、アルミニウムイソプロピオネート等の金属アルコキシドや、アルミニウム、鉄、銅、亜鉛、スズ、チタン、ニッケル、アンチモン、マグネシウム、バナジウム、クロム、ジルコニウム等の多価金属のアセチルアセトンやアセト酢酸エステル、エチレンジアミン四酢酸配位化合物の金属キレート化合物等や、酢酸−アンモニウム錯塩、アンモニウム−カーボネート錯塩等が挙げられる。
【００７８】
アジリジン系化合物としては、アジリジン基を少なくとも２個以上含有するものであればよく、例えば、日本触媒社製の「ケミタイトＰＺ−３３」、「ケミタイトＤＺ−２２Ｅ」等が挙げられる。
【００７９】
ヒドラジン系化合物としては、ヒドラジン基を少なくとも２個以上含有するものであればよく、例えば、モノ塩酸ヒドラジン、ジ塩酸ヒドラジン、モノ臭化水素酸ヒドラジン、炭酸ヒドラジン等が挙げられる。
【００８０】
ヒドラジド系化合物としては、例えば、アジピン酸ジヒドラジド、セバシン酸ジヒドラジド、ドデカンジオヒドラジド、イソフタル酸ジヒドラジド、サリチル酸ヒドラジド等が挙げられる。
【００８１】
メラミン系化合物としては、例えば、ヘキサメトキシメチロールメラミンや、三和ケミカル社製の「ニカラックＭＷ−３０Ｍ」、「ニカラックＭＷ−３０」、「ニカラックＭＷ−２２」、「ニカラックＭＳ−１１」、「ニカラックＭＳ−０１１」、「ニカラックＭＸ−７３０」、「ニカラックＭＸ−７５０」、「ニカラックＭＸ−７０６」、「ニカラックＭＸ−０３５」等のメチル化メラミン樹脂、「ニカラックＭＸ−４５」、「ニカラックＭＸ−４１０」等の混合エーテル化メラミン樹脂等が挙げられる。
【００８２】
架橋剤としては、これらの中から選ばれる１種のみを用いてもよく、２種以上を併せて用いてもよい。
【００８３】
本発明において、コーティング層とプライマー層の密着性の点から、上記の中でも、イソシアネート系化合物、オキサゾリン系化合物、エポキシ系化合物、カルボジイミド系化合物が好ましく、イソシアネート系化合物、カルボジイミド系化合物が特に好ましく、カルボジイミド系化合物が更に好ましい。
【００８４】
特に、プライマー層の厚みはコストや透明性の点から薄い方が好ましいものの、厚みが薄いと密着性が低下する傾向にあるため、インラインコーティングによるナノオーダーの薄膜形成時等には上述の好ましい架橋剤の使用が特に有効である。
【００８５】
上記架橋剤の含有量は、本発明の不飽和基含有ポリエステル系樹脂中に含まれる官能基の量、本発明の不飽和基含有ポリエステル系樹脂の分子量、用途目的により適宜選択できるが、本発明の不飽和基含有ポリエステル系樹脂と架橋剤の質量比（本発明の不飽和基含有ポリエステル系樹脂の質量／架橋剤の質量）として、９９／１〜３０／７０が好ましく、特には９５／５〜４０／６０、殊には９０／１０〜５０／５０、更には８０／２０〜６０／４０が好ましい。
【００８６】
架橋剤の含有量が多すぎても少なすぎても、架橋不足により密着性、耐湿熱性が低下する傾向がある。
【００８７】
また、本発明のプライマー組成物中における、本発明の不飽和基含有ポリエステル系樹脂の不飽和基の含有量は０．００３〜１ｍｍｏｌ／ｇが好ましく、特には０．００５〜０．５ｍｍｏｌ／ｇが好ましく、更には０．０１〜０．３ｍｍｏｌ／ｇが好ましい。
【００８８】
かかる含有量が低すぎると、コーティング層との反応点不足で充分な密着性が得られなくなる傾向があり、かかる含有量が多すぎると、ポリエステル系樹脂の分子量低下、塗膜強度低下により密着性が低下する傾向がある。
【００８９】
なお、本発明のプライマー組成物中における、本発明の不飽和基含有ポリエステル系樹脂の不飽和基の含有量は、下記式（ＩＩ）により求めることができる。
不飽和基の含有量（ｍｍｏｌ／ｇ）＝（Ｐ２ｍ×Ｐ２ｎ）／（Ｐ２ｍｗ×Ｓ２）・・・式（ＩＩ）
式（ＩＩ）中、Ｐ２ｍは不飽和基含有化合物の質量（ｍｇ）、Ｐ２ｎは不飽和基含有化合物の１分子当たりの不飽和基数、Ｐ２ｍｗは不飽和基含有化合物の分子量（ｇ／ｍｏｌ）、Ｓ２はプライマー組成物の固形分総質量（ｇ）である。
【００９０】
本発明のプライマー組成物には、上記各成分以外に、必要に応じて、ヒンダードフェノール系等の酸化防止剤、熱安定剤、ガラス繊維、無機・有機充填剤、色料、難燃剤、軟化剤、分散剤、湿潤剤、乳化剤、ゲル化剤、消泡剤、他の熱可塑性樹脂等を、本発明の効果を損なわない程度に配合することができる。
【００９１】
本発明のプライマー組成物を製造する方法は特に限定されず、例えば、撹拌装置を用いて各成分を適宜混合すればよい。
【００９２】
［水性液］
本発明の水性液は、本発明の不飽和基含有ポリエステル系樹脂又は本発明のプライマー組成物が水性溶媒に溶解又は分散されてなるものである。以下、水性溶媒に溶解又は分散させることを「水溶解又は水分散」と表記する。
【００９３】
本発明の水性液を調製するに際しては、本発明の不飽和基含有ポリエステル系樹脂又は本発明のプライマー組成物、及び水性溶媒を適宜混合して行うことができ、例えば、（１）本発明の不飽和基含有ポリエステル系樹脂及び架橋剤を混合した後、水性溶媒を混合して水性液とする方法、（２）本発明の不飽和基含有ポリエステル系樹脂及び架橋剤のそれぞれを水性溶媒で水性液としておき、これらを混合し水性液とする方法、（３）本発明の不飽和基含有ポリエステル系樹脂及び架橋剤のいずれかを水性溶媒で水性液としておき、更に残りの成分を混合し水性液とする方法等が挙げられるが、調製が容易な点で上記（２）の方法が好ましい。
【００９４】
上記水性溶媒としては、水又は水に適宜の親水性有機溶媒を混合したものを挙げることができる。前記親水性有機溶媒としては、例えば、アセトン、メチルエチルケトン等のケトン類；メタノール、エタノール、イソプロピルアルコール等のアルコール類；エチレングリコールモノメチルエーテル、エチレングリコールモノブチルエーテル、エチレングリコールモノターシャリーブチルエーテル等のグリコールエーテル類等、水と混合可能なものが挙げられる。親水性有機溶媒を用いる場合には、その水性液の全体に対する割合は適宜設定される。例えば、３０質量％以下の範囲と設定することができるが、これに限定されるものではない。また、これら水性溶媒の中から選ばれる１種を用いてもよく、あるいは２種以上を併せて用いてもよい。
【００９５】
本発明の水性液を調製する際には、水性媒体に均一に溶解または分散させるために中和剤を配合することが好ましく、かかる中和剤としては、本発明のプライマー組成物に含有される本発明の不飽和基含有ポリエステル系樹脂及び架橋剤のカルボキシル基を中和することができるものであればよい。
【００９６】
具体的には、例えば、水酸化リチウム、水酸化カリウム、水酸化ナトリウム等の金属水酸化物；エチルアミン、ジエチルアミン、トリエチルアミン、プロピルアミン、イソプロピルアミン、イミノビスプロピルアミン、３−エトキシプロピルアミン、３−ジエチルアミノプロピルアミン、ジエタノールアミン、トリエタノールアミン、Ｎ，Ｎ−ジエチルエタノールアミン、Ｎ，Ｎ−ジメチルエタノールアミン、アミノエタノールアミン、モルホリン、Ｎ−メチルモルホリン、Ｎ−エチルモルホリン等の有機アミン；及びアンモニア等が挙げられる。これら中和剤の中から選ばれる１種を用いてもよく、あるいは２種以上を併せて用いてもよい。
【００９７】
これら中和剤の中でも乾燥により揮散させやすく、得られる被膜の耐水性という点で、沸点が１５０℃以下のものであることが好ましい。特に、汎用性が高く、低沸点であり、乾燥時の揮散が容易な点から、アンモニア、トリエチルアミンが好ましく、アンモニアが特に好ましい。
【００９８】
また、この水性液には、必要に応じて、アニオン界面活性剤、ノニオン界面活性剤等の界面活性剤を配合することができる。界面活性剤を配合することによって、水性液をポリエステル系フィルム等の基材に塗布する際の基材フィルムへの濡れ性を向上させることができる。
【００９９】
界面活性剤としては適宜のものを用いることができ、例えば、ポリオキシエチレンアルキルフェニルエーテル、ポリオキシエチレン脂肪酸エステル、ソルビタン脂肪酸エステル、グリセリン脂肪酸エステル、脂肪酸金属石鹸、アルキル硫酸塩、アルキルスルホン酸塩、アルキルスルホコハク酸塩、ドデシルベンゼンスルホン酸塩等を挙げることができる。これら界面活性剤の中から選ばれる１種を用いてもよく、あるいは２種以上を併せて用いてもよい。
なお、コーティング層とプライマー層の密着性及びプライマー層の耐水性の点からは、界面活性剤を添加しない方が好ましい。
【０１００】
また、本発明の水性液には、更に必要に応じて、例えば、耐電防止剤、充填剤、紫外線吸収剤、滑剤、着色剤等を配合してもよい。
【０１０１】
本発明の水性液の固形分の濃度は、本発明の不飽和基含有ポリエステル系樹脂の良好な分散性を確保することができるように適宜調整され、例えば、５〜３０質量％が好ましい。なお、塗布時は所望の膜厚を得るべく適宜希釈され、例えば、固形分濃度を１〜１５質量％に調整し使用される。
【０１０２】
［プライマー層付き基材フィルム］
上記の水性液を基材フィルムに塗布し、加熱乾燥することにより、プライマー組成物中の不飽和基含有ポリエステル系樹脂が架橋剤により架橋されてなる被膜（プライマー層）を形成して、プライマー層付き基材フィルムを得ることができる。
【０１０３】
上記基材フィルムとしては、例えば、ポリエチレンナフタート、ポリエチレン−２，６−ナフタレート、ポリエチレンテレフタレート、ポリブチレンテレフタレート、ポリエチレンテレフタレート／イソフタレート共重合体等のポリエステル系樹脂；ポリエチレン、ポリプロピレン、ポリメチルペンテン等のポリオレフィン系樹脂；ポリフッ化ビニル、ポリフッ化ビニリデン、ポリフッ化エチレン等のポリフッ化エチレン樹脂；ナイロン６、ナイロン６，６等のポリアミド；ポリ塩化ビニル、ポリ塩化ビニル／酢酸ビニル共重合体、エチレン−酢酸ビニル共重合体、エチレン−ビニルアルコール共重合体、ポリビニルアルコール、ビニロン等のビニル重合体；三酢酸セルロース、セロファン等のセルロース系樹脂；ポリメタクリル酸メチル、ポリメタクリル酸エチル、ポリアクリル酸エチル、ポリアクリル酸ブチル等のアクリル系樹脂；ポリスチレン、ポリカーボネート、ポリアリレート、ポリイミド等の合成樹脂フィルム又はシートから選択される単層体又は複層体が挙げられる。
なかでも、透明性、耐薬品性、耐熱性、機械的強度及びコスト等の点からポリエステル系フィルムが好ましく用いられる。
上記ポリエステル系フィルムは、未延伸のものと、延伸したもののいずれでもよいが、延伸フィルムを用いることが好ましく、特に二軸延伸フィルムを用いることが好ましい。
【０１０４】
水性液の塗布方法としては公知一般の方法を用いることができ、例えば、基材フィルムの片面又は両面に、キスコート、リバースコート、グラビアコート、ダイコート等で塗布する方法が挙げられる。
【０１０５】
また、加熱乾燥後（架橋後）のプライマー層の厚みは、０．０１〜２μｍであることが好ましく、更には０．０２〜０．５μｍ、殊には０．０３〜０．３μｍ、特には０．０５〜０．１５μｍであることが好ましい。かかる厚みが薄すぎると、密着性が低下する傾向があり、かかる厚みが厚すぎると、透明性やヘイズ等の光学特性や耐ブロッキング性が低下する傾向がある。
【０１０６】
上記プライマー層付き基材フィルムのプライマー層上にさらにコーティング層を設け、該コーティング層をハードコート層やプリズム層とすることにより、積層フィルムやプリズムシートを得ることができる。
【０１０７】
コーティング層を形成する材料としては、コーティング材料として一般的に用いられているアクリル系樹脂、エポキシ樹脂、ウレタン樹脂や、活性エネルギー線硬化性樹脂組成物等が挙げられるが、なかでも活性エネルギー線硬化性樹脂組成物が好ましい。
【０１０８】
具体的には、上記プライマー層付き基材フィルムのプライマー層上に活性エネルギー線硬化性樹脂組成物を塗工し、活性エネルギー線を照射して硬化することにより、プライマー層付き基材フィルムのプライマー層上に、活性エネルギー線硬化性樹脂組成物が硬化してなるハードコート層を有する積層フィルムを得ることができる。
【０１０９】
上記ハードコート層の厚みとしては、通常０．５〜１５μｍであり、好ましくは１〜１０μｍ、特には２〜７μｍであることが好ましい。
【０１１０】
［プリズムシート］
また、プライマー層付き基材フィルムのプライマー層上にプリズム層を形成し、プリズムシートを得ることができる。
【０１１１】
プリズム層としては、活性エネルギー線硬化性樹脂組成物が硬化してなるプリズム層であることが好ましく、特に好ましくは、無溶剤系の活性エネルギー線硬化性樹脂組成物が硬化してなるプリズム層である。
【０１１２】
プリズム層が活性エネルギー線硬化性樹脂組成物が硬化してなるプリズム層である場合のプリズム層の形成方法としては、例えば、活性エネルギー線硬化性樹脂組成物をプリズム型に導入し、プリズム型とプライマー層付き基材フィルム（特には、ポリエステルフィルム）のプライマー層側とで活性エネルギー線硬化性樹脂組成物を挟み込んだ状態で活性エネルギー線を照射し、樹脂組成物を硬化させ、プリズム型を取り除くことにより、基材フィルム上に活性エネルギー線硬化性樹脂組成物が硬化してなるプリズム層を形成する方法が挙げられる。
【０１１３】
上記活性エネルギー線硬化性樹脂組成物の塗工方法としては、特に限定されるものではなく、例えば、スプレー、シャワー、ディッピング、ロール、スピン、カーテン、フロー、スリット、ダイ、グラビア、コンマ、ディスペンサー、スクリーン印刷、インクジェット印刷等のようなウェットコーティング法が挙げられる。
【０１１４】
活性エネルギー線としては、例えば、遠紫外線、紫外線、近紫外線、赤外線等の光線、Ｘ線、γ線等の電磁波の他、電子線、プロトン線、中性子線等が利用できるが、硬化速度、照射装置の入手のし易さ、価格等から紫外線照射による硬化が有利である。
【０１１５】
紫外線照射により硬化させる方法としては、１５０〜４５０ｎｍ波長域の光を発する高圧水銀ランプ、超高圧水銀灯、カーボンアーク灯、メタルハライドランプ、キセノンランプ、ケミカルランプ、無電極放電ランプ、ＬＥＤ等を用いて、３０〜３，０００ｍＪ／ｃｍ２程度照射すればよい。
紫外線照射後は、必要に応じて加熱を行って硬化の完全を図ることもできる。
【０１１６】
プリズム層の厚みとしては、５〜５０μｍであることが好ましく、特には１０〜４５μｍ、更には１５〜４０μｍ、殊には２０〜３５μｍであることが好ましい。
【実施例】
【０１１７】
以下、本発明を実施例及び比較例によりさらに詳細に説明するが、本発明はその要旨を超えない限り、以下の例に限定されるものではない。なお、下記において、「部」及び「％」とあるのは質量基準である。
ポリエステル系樹脂に関する各物性値の測定方法は次のとおりである。
【０１１８】
（１）不飽和基の含有量の決定方法
不飽和基の含有量（ｍｍｏｌ／ｇ）は、下記式（Ｉａ）により求めた。
不飽和基の含有量（ｍｍｏｌ／ｇ）＝Ｐ１’ｍ／（Ｐ１’ｍｗ×Ｓ１’）・・・式（Ｉａ）
式（Ｉａ）中、Ｐ１’ｍはＰＥＧＭＡの質量（ｍｇ）、Ｐ１’ｍｗはＰＥＧＭＡの平均分子量（ｇ／ｍｏｌ）（水酸基価より算出）、Ｓ１’は得られた不飽和基含有ポリエステル系樹脂の固形分質量（ｇ）である。なお、上記ＰＥＧＭＡとは、「反応に用いたポリエチレングリコールモノアクリレート」を意味する。
【０１１９】
（２）酸価の測定方法
酸価（ｍｇＫＯＨ／ｇ）は、ポリエステル系樹脂１ｇをトルエン／メタノール＝７／３（体積比）の混合溶媒３０ｇに溶解し、ＪＩＳ  Ｋ００７０に基づき中和滴定により求めた。
なお、本発明において、ポリエステル系樹脂の酸価とは、樹脂中におけるカルボキシル基の含有量に起因するものである。
【０１２０】
（３）ピークトップ分子量及び重量平均分子量
ピークトップ分子量及び重量平均分子量は、高速液体クロマトグラフィー（東ソー社製、「ＨＬＣ−８３２０ＧＰＣ」）にてカラム（ＴＳＫｇｅｌ  ＳｕｐｅｒＭｕｌｔｉｐｏｒｅ  ＨＺ−Ｍ（排除限界分子量：２×１０６、理論段数：１６，０００段／本、充填剤材質：スチレン−ジビニルベンゼン共重合体、充填剤粒径：４μｍ）の２本直列を用いて測定し、標準ポリスチレン分子量換算により求めた。
【０１２１】
［製造例１］
〔ポリエステル系樹脂（Ａ１）の製造〕
温度計、撹拌機、精留塔、窒素導入管の付いた反応缶に、多価カルボン酸成分としてイソフタル酸（ＩＰＡ）３０５．６部（１．８３９ｍｏｌ）、ポリオール成分としてジエチレングリコール（ＤＥＧ）１８５．４部（１．７４７ｍｏｌ）、ネオペンチルグリコール（ＮＰＧ）２８．７部（０．２７６ｍｏｌ）、触媒としてテトラブチルチタネート０．３部を仕込み、内温が２００〜２７０℃となるまで９０分かけて昇温し、２７０℃で３時間エステル化反応を行った。
【０１２２】
次いで、内温を８０℃まで下げながらメチルエチルケトン５３３．８部を投入し、樹脂が完全に溶解したところでピロメリット酸無水物（ＰＭＡｎ）８０．２部（０．３６８ｍｏｌ）、触媒としてトリエチルアミン２．７部を添加し１．５時間付加反応を行い、主鎖の分子末端に酸無水物構造を有するポリエステル系樹脂（Ａ１）の固形分５０％溶液を得た。ポリエステル系樹脂（Ａ１）の物性を表１に示す。
【０１２３】
［製造例２］
〔ポリエステル系樹脂（Ａ２）の製造〕
温度計、撹拌機、精留塔、窒素導入管の付いた反応缶に、多価カルボン酸成分としてイソフタル酸（ＩＰＡ）３４３．５部（２．０６８ｍｏｌ）、ポリオール成分としてジエチレングリコール（ＤＥＧ）１７５．５部（１．６５４ｍｏｌ）、ネオペンチルグリコール（ＮＰＧ）５３．８部（０．５１７ｍｏｌ）、触媒としてテトラブチルチタネート０．３部を仕込み、内温が２００〜２７０℃となるまで９０分かけて昇温し、２７０℃で３時間エステル化反応を行った。
【０１２４】
次いで、内温を８０℃まで下げながらメチルエチルケトン５２５．６部を投入し、樹脂が完全に溶解したところでピロメリット酸無水物（ＰＭＡｎ）２７．１部（０．１２５ｍｏｌ）、触媒としてトリエチルアミン２．７部を添加し１．５時間付加反応を行い、主鎖の分子末端に酸無水物構造を有するポリエステル系樹脂（Ａ２）の固形分５０％溶液を得た。ポリエステル系樹脂（Ａ２）の物性を表１に示す。
【０１２５】
［実施例１］
〔不飽和基含有ポリエステル系樹脂１の製造〕
製造例１で得られた固形分５０％のポリエステル系樹脂（Ａ１）溶液２００部、ポリエチレングリコールモノアクリレート（ＰＥＧＭＡ−１、水酸基価より算出した平均分子量：５４０）３５．８部、触媒としてトリエチルアミン０．７部を反応器に仕込み、８０℃で３時間付加反応を行い、主鎖の分子末端にアクリロイル基を有する不飽和基含有ポリエステル系樹脂１の５８％溶液を得た。不飽和基含有ポリエステル系樹脂１の物性を表１に示す。
【０１２６】
〔不飽和基含有ポリエステル系樹脂１水分散体の調製〕
上記で得られた固形分５８％の不飽和基含有ポリエステル系樹脂１溶液３４．５部、脱イオン水６３．５部、２５％アンモニア水２部を反応器に仕込み、室温で撹拌しながら水分散させ、固形分濃度２０％の不飽和基含有ポリエステル系樹脂１水性液（水分散体）を調製した。
【０１２７】
〔プライマー組成物の調製〕
上記で得られた不飽和基含有ポリエステル系樹脂１水性液（水分散体）とカルボジイミド系架橋剤「カルボジライトＶ−０４」（日清紡ケミカル社製）を、表２に示すように、固形分質量比が不飽和基含有ポリエステル系樹脂１：７０．０、カルボジイミド系架橋剤：３０．０となるように混合し、室温で１時間撹拌することにより、プライマー組成物を調製した。
【０１２８】
［実施例２］
【０１２９】
〔不飽和基含有ポリエステル系樹脂２の製造〕
製造例１で得られた固形分５０％のポリエステル系樹脂（Ａ１）溶液２００部、ポリエチレングリコールモノアクリレート（ＰＥＧＭＡ−２、水酸基価より算出した平均分子量：３５０）２３．４部、触媒としてトリエチルアミン０．６部を反応器に仕込み、８０℃で３時間付加反応を行い、主鎖の分子末端にアクリロイル基を有する不飽和基含有ポリエステル系樹脂２の５５％溶液を得た。不飽和基含有ポリエステル系樹脂２の物性を表１に示す。
【０１３０】
〔不飽和基含有ポリエステル系樹脂２水分散体の調製〕
上記で得られた固形分５５％の不飽和基含有ポリエステル系樹脂２溶液３６．４部、脱イオン水６１．６部、２５％アンモニア水２部を反応器に仕込み、室温で撹拌しながら水分散させ、固形分濃度２０％の不飽和基含有ポリエステル系樹脂２水性液（水分散体）を調製した。
【０１３１】
〔プライマー組成物の調製〕
上記で得られた不飽和基含有ポリエステル系樹脂２水性液（水分散体）とカルボジイミド系架橋剤「カルボジライトＶ−０４」（日清紡ケミカル社製）を、表２に示すように、固形分質量比が不飽和基含有ポリエステル系樹脂２：７０．０、カルボジイミド系架橋剤：３０．０となるように混合し、室温で１時間撹拌することにより、プライマー組成物を調製した。
【０１３２】
［実施例３］
〔不飽和基含有ポリエステル系樹脂３の製造〕
製造例２で得られた固形分５０％のポリエステル系樹脂（Ａ２）溶液２００部、ポリエチレングリコールモノアクリレート（ＰＥＧＭＡ−１、水酸基価より算出した平均分子量：５４０）４．３部、触媒としてトリエチルアミン０．７部を反応器に仕込み、８０℃で３時間付加反応を行い、主鎖の分子末端にアクリロイル基を有する不飽和基含有ポリエステル系樹脂３の５１％溶液を得た。不飽和基含有ポリエステル系樹脂３の物性を表１に示す。
【０１３３】
〔不飽和基含有ポリエステル系樹脂３水分散体の調製〕
上記で得られた固形分５１％の不飽和基含有ポリエステル系樹脂３溶液３９．３部、脱イオン水５９．９部、２５％アンモニア水０．８部を反応器に仕込み、室温で撹拌しながら水分散させ、固形分濃度２０％の不飽和基含有ポリエステル系樹脂３水性液（水分散体）を調製した。
【０１３４】
〔プライマー組成物の調製〕
上記で得られた不飽和基含有ポリエステル系樹脂３水性液（水分散体）とカルボジイミド系架橋剤「カルボジライトＶ−０４」（日清紡ケミカル社製）を、表２に示すように、固形分質量比が不飽和基含有ポリエステル系樹脂３：７０．０、カルボジイミド系架橋剤：３０．０となるように混合し、室温で１時間撹拌することにより、プライマー組成物を調製した。
【０１３５】
［比較例１］
〔ポリエステル系樹脂（Ａ１）水分散体の調製〕
製造例１で得られた固形分５０％のポリエステル系樹脂（Ａ１）溶液４０部、脱イオン水５６部、２５％アンモニア水４部を反応器に仕込み、室温で撹拌しながら水分散させ、固形分濃度２０％のポリエステル系樹脂（Ａ１）水性液（水分散体）を調製した。
【０１３６】
〔プライマー組成物の調製〕
上記で得られた不飽和基含有ポリエステル系樹脂（Ａ１）水性液（水分散体）とカルボジイミド系架橋剤「カルボジライトＶ−０４」（日清紡ケミカル社製）を、表２に示すように、固形分質量比が不飽和基含有ポリエステル系樹脂（Ａ１）：７０．０、カルボジイミド系架橋剤：３０．０となるように混合し、室温で１時間撹拌することにより、プライマー組成物を調製した。
【０１３７】
［比較例２］
〔プライマー組成物の調製〕
上記で得られた不飽和基含有ポリエステル系樹脂（Ａ１）水性液（水分散体）、カルボジイミド系架橋剤「カルボジライトＶ−０４」（日清紡ケミカル社製）、ＰＥＧＭＡ−１を、表２に示すように、固形分質量比が不飽和基含有ポリエステル系樹脂（Ａ１）：５１．５、カルボジイミド系架橋剤：３０．０、ＰＥＧＭＡ−１：１８．５となるように混合し、室温で１時間撹拌することにより、プライマー組成物を調製した。
【０１３８】
［比較例３］
〔プライマー組成物の調製〕
上記で得られた不飽和基含有ポリエステル系樹脂（Ａ１）水性液（水分散体）、カルボジイミド系架橋剤「カルボジライトＶ−０４」（日清紡ケミカル社製）、ＰＥＧＭＡ−２を、表２に示すように、固形分質量比が不飽和基含有ポリエステル系樹脂（Ａ１）：５６．７、カルボジイミド系架橋剤：３０．０、ＰＥＧＭＡ−１：１３．３となるように混合し、室温で１時間撹拌することにより、プライマー組成物を調製した。
【０１３９】
［密着性評価］
上記実施例及び比較例で調製した各プライマー組成物を、固形分が３％となるように脱イオン水で希釈し、プライマー組成物の塗液を調製した。調製した塗液をＰＥＴフィルム「ルミラーＴ６０」（東レ社製、厚み１００μｍ）上にバーコーターＮｏ．６にて塗布し、１５０℃で３分間乾燥させることで、プライマー層を形成した。
【０１４０】
次に、プリズム層形成用の無溶剤型紫外線硬化型樹脂組成物「サンラッドＡ」（三洋化成工業社製）を上記プライマー層の上にアプリケーターを用いて塗布し、続いて塗布面から１３ｃｍの高さにセットした８０Ｗ／ｃｍの照射強度を有する高圧水銀ランプを用いて紫外線を４００ｍＪ／ｃｍ２で照射することで紫外線硬化型樹脂組成物を硬化させ、厚み２５μｍの樹脂層を形成した。
【０１４１】
このようにして形成した紫外線硬化樹脂層に１ｍｍ２のクロスカットを１００個入れ、その上にニチバン社製のセロテープ（登録商標）を貼り付け、テープ上をプラスチック消しゴムで擦って十分に密着させた後、９０°方向に急速に剥離し、紫外線硬化樹脂層の剥離度合い、すなわち、クロスカット１００個あたりの紫外線硬化樹脂層の残存数をカウントし、下記の基準にて密着性評価を行った。
【０１４２】
（評価基準）（残存個数／測定個数）
◎：１００／１００
○：８０／１００以上、９９／１００以下
△：５１／１００以上、７９／１００以下
×：５０／１００以下
【０１４３】
【表１】
0006988646.tif 000002
【０１４４】
【表２】
0006988646.tif 000003
【０１４５】
表２の結果から、実施例１〜３のプライマー組成物から形成されたプライマー層は、本発明の不飽和基含有ポリエステル系樹脂を含有しているので、基材フィルムとコーティング層の双方との密着性に優れることが判明した。
【０１４６】
これに対し、比較例１で使用したポリエステル系樹脂は不飽和基を含有していないので、密着性に劣るものであった。また、比較例２及び３では、不飽和基を有する化合物を含有しているものの、当該不飽和基はポリエステル系樹脂には結合していないため、不飽和基の効果が発現せず、密着性に劣るものであった。
【産業上の利用可能性】
【０１４７】
本発明の不飽和基含有ポリエステル系樹脂から得られるプライマー組成物は、基材フィルムのプライマーとして好適に用いることができる。また、得られるプライマー層付き基材フィルムは、活性エネルギー線硬化性樹脂組成物が硬化してなるコーティング層との密着性に優れるものであり、例えば、ラベルシートや印刷用シート、ハードコートフィルム、プリズムシート等、フィルム上にコーティング層を設けてなるシートとして有用であり、特にはプリズムシートとして有用である。